Brevet FR2688789A1 — publié le 19930924

i PROCEDE DE PREPARATION DE POLYESTER A GROUPEMENT OXYSULFONYLE La présente invention concerne un nouveau procédé de préparation de polyesters à groupement oxysulfonyle. Il est connu d'utiliser des films polyester composites orientés pour certaines applications dans lesquelles les films polyesters orientés simples ne conviennent pas. Ces films polyesters composites sont constitués notamment par des films de polytéréphtalate d'éthylène orientés biaxialement comportant sur une de leurs faces ou sur les deux faces une couche d'un revêtement adapté à chaque type d'application. Ainsi il a été décrit dans les brevets US-A 3 563 942 et US-A-3 779 993, des copolyesters hydrosolubles ou hydrodispersables qui, appliqués comme couches de promoteur d'adhérence, doivent améliorer l'adhérence des couches photosensibles sur les films de polytéréphtalate d'éthylène. Dans le brevet EP-A-O 129 674, on a proposé le dépôt par enduction de copolyesters à groupements oxysulfonyle particuliers pour permettre l'obtention de films polyesters composites à adhérence améliorée. Le brevet FR-A-2 628 3 59 décrit la préparation de films polyesters composites orientés,à adhérence améliorée, par extrusion simultanée d'un polyester cristallisable tel que le polytéréphtalate d'éthylène et d'un copolyester à groupement oxysulfonyle comportant des motifs provenant de diacides aromatiques et aliphatiques, d'un acide aromatique à groupement oxysulfonyle et de glycols. Les copolyesters à groupement oxysulfonyle sont préparés dans le brevet EP-A-0129 674 par réaction, à une température allant jusqu'à 290 C, des esters des divers acides carboxyliques et du glycol, en présence d'acétate de manganèse et de trioxyde d'antimoines comme catalyseurs. A cette température la polycondensation s'effectue, mais on observe une perte de motifs provenant du diacide aliphatique Ce phénomène a également été décrit dans Journal of the Chemical Society ( 1952) pages 2633 à 2637. Si l'on opère à une température plus faible, on se heurte à un problème de cinétique de polycondensation et on observe l'obtention de copolyesters à masses molaires trop faibles. Les copolyesters à groupement oxysulfonyle peuvent également être préparés en utilisant un alcoxyde de titane comme catalyseur La polycondensation est rapide, mais on observe l'apparition d'une coloration rose ou rouge qui peut être gênante pour certaines applications; en outre le copolyester ainsi préparé a tendance à se dégrader. La présente invention se propose de résoudre le problème de la préparation de copolyesters à groupement oxysulfonyle dans des conditions telles que la réaction de polycondensation soit suffisante pour permettre l'obtention de masses molaires souhaitées, sans pour autant avoir de perte importante de motifs dérivant du diacide aliphatique et sans apparition de coloration gênante. Plus précisément l'invention concerne un procédé de préparation d'un copolyester à groupements oxysulfonyle, comprenant une pluralité de réactifs récurrents dérivant d'au moins un diacide aliphatique, d'au moins un diacide aromatique à groupement oxysulfonyle, éventuellement d'au moins un diacide aromatique, et d'au moins un diol, caractérisé en ce que la polycondensation de diesters d'alkyle inférieur des diacides précédents et du diol est réalisée en présence d'un système catalytique comprenant au moins un composé du titane et au moins un carboxylate de manganèse. On utilise dans le présent procédé de préférence les composés organiques du titane, qui sont principalement des alcoxydes de titane dérivant de préférence d'alcanols ayant 1 à 6 atomes de carbone ou d'alcanolamines ayant 2 à 12 atomes de carbone et plus préférentiellement d'alcanols ayant 2 à 4 atomes de carbone ou d'alcanolamines ayant 4 à 9 atomes de carbone. A titre d'exemples non limitatifs de tels composés organiques du titane, on peut citer le titanate de tétrabutyle, le titanate de nitrile-2,2 ',2 "-triéthyle (ou aminotriéthanolate de titane). Les carboxylates de manganèse sont essentiellement des carboxylates aliphatiques ayant de préférence 1 à 6 atomes de carbone. Le plus couramment utilisé est l'acétate de manganèse. La quantité de composé du titane est exprimée en poids de titane par rapport au poids total des diacides et diol mis en oeuvre. Cette quantité est généralement de 0,0002 % à 0,0030 % de titane. De préférence cette quantité sera de 0,0005 % à 0,0025 % de titane. La quantité de carboxylate de manganèse est exprimée en poids de manganèse par rapport au poids total des diacides et de diols mis en oeuvre. Cette quantité correspond généralement à 0,0020 % à 0,0100 % de manganèse et de préférence de 0,0030 % à 0,0060 %. A ces catalyseurs utilisés dans le procédé de l'invention, peuvent être favorablement associés d'autres composés. Ainsi, il est avantageux de mettre en oeuvre le procédé en présence d'un carboxylate de sodium, de préférence l'acétate de sodium, qui permet de diminuer la formation de motifs diéthylèneglycol dans le copolyester, ce qui est recherché pour certaines applications des copolyesters à groupement oxysulfonyle. Le carboxylate de sodium, exprimé en poids de sodium par rapport au poids total des diacides et diol mis en oeuvre, représente de O à 0,0500 % et de préférence de 0,0050 % à 0,0200 %. La température à laquelle est conduit le procédé doit permettre une réaction suffisamment rapide, sans pour autant entraîner une dégradation ou une perte importante de certains motifs du copolyester. Compte-tenu de ces impératifs et en utilisant les quantités convenables de catalyseurs, dans les zones de valeurs indiquées précédemment, la température à laquelle est opérée la réaction est généralement de 200 *C à 2800 C et préférentiellement de 220 'C à 260 'C. La durée de la réaction est essentiellement variable selon la quantité des catalyseurs, la température et les autres paramètres classiques de ce type de réaction. Elle peut, à titre indicatif, varier de quelques heures à 24 heures environ De manière habituelle elle se situe entre 5 heures et 10 heures sans que ces valeurs aient un caractère critique. Les diacides aromatiques qui peuvent être utilisés dans le procédé de l'invention présentent la formule générale (I) HOOC Ar COOH (I) dans laquelle Ar représente un radical phénylène, comportant éventuellement un ou plusieurs substituants tels que radical alkyle ayant 1 à 4 atomes de carbone, atome d'halogène ou radical OH, ou une combinaison de plusieurs radicaux phényle ortho ou péricondensés ou de plusieurs radicaux phényle liés entre eux par des groupes inertes tels que lien valentiel simple, radical alkylène, groupe éther, groupe cétone ou groupe sulfone. A titre d'exemples de tels diacides aromatiques, on peut citer l'acide isophtalique, l'acide téréphtalique, l'acide orthophtalique, l'acide naphtalène-1,2-dicarboxylique, l'acide naphtalène-1,4-dicarboxy- lique, l'acide naphtalène-1,5-dicarboxylique, l'acide naphtalène-1,6- dicarboxylique, l'acide naphtalène-1,7-dicarboxylique, l'acide naphta- lène-1,8-dicarboxylique, l'acide naphtalène-2,3-dicarboxylique, l'acide naphtalène-2,6-dicarboxylique, l'acide naphtalène-2,7-dicarboxylique. Le diacide aromatique utilisé le plus souvent est l'acide téréphtalique. Les diacides aromatiques sont mis en oeuvre sous la forme de leurs esters d'alkyle inférieur, c'est-à-dire d'alkyle de i à 4 atomes de carbone et de préférence de leurs esters diméthyliques. Les diacides aromatiques à groupement oxysulfonyle utilisés dans le présent procédé répondent à la formule générale (II) f COOH MO 3 S Q \ (II) COOH dans laquelle: M représente un atome d'hydrogène, de sodium, de lithium ou de potassium, Q représente un radical phénylène ou une combinaison de plusieurs radicaux phényle ortho ou péricondensés ou de plusieurs radicaux phényle liés entre eux par des groupes inertes tels que lien valentiel simple, radical alkylène, groupe éther, groupe cétone ou groupe sulfone. Comme exemples spécifiques d'acides dicarboxyliques à groupes oxysulfonyle, on peut citer les acides hydroxysulfonyltéréphtaliques; hydroxysulfonylisophtaliques (en particulier l'acide sulfo-5 isophtalique) hydroxysulfonylorthophtaliques; hydroxysulfonyl-4 naphtalènedicarboxy- lique-2,7; hydroxysulfonyldiphényl-dicarboxylique-4,4 '; les hydroxysulfonyl dihydroxycarbonyl-4,4 ' diphénylsulfones; les hydroxysulfonyldihydroxycarbonyl-4,4 ' diphénylméthanes; l'acide (hydroxysulfonylphénoxy)-5 isophtalique; l'acide (hydroxysulfonyl- propoxy)-5 isophtalique. L'acide sulfo-5 isophtalique est particulièrement préféré. Les diacides aromatiques à groupement oxysulfonyle sont mis en oeuvre sous la forme de leurs esters d'alkyle inférieur et on utilise de préférence leurs esters diméthyliques. Le groupe acide sulfonique est de préférence sous forme de sel alcalin et plus particulièrement de sel de sodium. Les diacides aliphatiques utilisés sont plus particulièrement les diacides saturés ayant de 3 à 12 atomes de carbone. Comme diacides aliphatiques mis en oeuvre dans le procédé, on peut citer à titre non limitatif les acides adipique, succinique, sébacique, azélaïque, glutarique ou subérique Ces acides sont mis en oeuvre sous forme de leurs esters d'alkyle inférieur et de préférence de leurs esters diméthyliques On pourrait, sans sortir du cadre de l'invention, associer plusieurs diacides aliphatiques pour préparer les copolyesters à groupes oxysulfonyle. L'acide adipique est le diacide aliphatique préféré dans le procédé de l'invention. Les diols, auxquels il est fait appel dans le présent procédé, sont ceux généralement utilisés pour la préparation des polyesters On fait appel de préférence à des diols aliphatiques saturés comportant de 2 à 4 atomes de carbone comme l'éthylèneglycol, le propylène glycol ou le butanediol-1,4 Ces diols peuvent être utilisés seuls ou en mélanges entre eux ou avec des diols plus fortement condensés en carbone tels que le diméthyl-2,2 propanediol-1,3; l'hexanediol-1,6; le cyclohexane- diméthanol Dans ce dernier cas, la quantité de diol de condensation en carbone supérieure ou égale à 5 est choisie de façon à ne pas augmenter l'aptitude à la cristallisation du copolyester sous l'influence des solvants; cette quantité dépend de la condensation en carbone et de la structure du diol considéré. De même il est préférable, dans le cas de l'utilisation de ces copolyesters à groupement oxysulfonyle pour la préparation de films composites orientés à adhérence améliorée, comme ceux qui sont décrits dans FR-A-2 628 359, d'éviter ou de limiter la présence dans la structure du copolyester sulfoné de motifs récurrents dérivés de polyoxyalkylène- glycols, tels que le diéthylèneglycol, le triéthylèneglycol, le pentaéthylèneglycol, le décaéthylèneglycol Ainsi la teneur pondérale en polyoxyalkylèneglycol du copolyester est alors de préférence inférieure ou égale à 6 % et plus préférentiellement encore à 5 %. Dans le présent procédé de préparation des copolyesters à groupement oxysulfonyle, on fait appel de préférence à l'éthylèneglycol qui peut être associé, le cas échéant, à une quantité mineure d'au moins un des diols précités. Les proportions molaires des différents réactifs utilisés dans le procédé de l'invention se situent généralement dans les zones de valeurs suivantes. Le ou les diesters d'alkyle inférieur des diacides aromatiques représentent généralement de O % à 95 % en moles par rapport à l'ensemble des diesters mis en oeuvre et de préférence de 65 % à 93 %. Le ou les diesters d'alkyle inférieur des diacides aliphatiques représentent généralement de 4 % à 99 % en moles par rapport à l'ensemble des diesters mis en oeuvre et de préférence de 5 % à 25 %. Le ou les diesters d'alkyle inférieur des diacides aromatiques à groupement oxysulfonyle représentent généralement de 1 % à 30 % en moles par rapport à l'ensemble des diesters mis en oeuvre et de préférence de 2 % à 10 %. Le rapport molaire diols/diesters est généralement compris entre 1,5 et 2,5 et de préférence entre 1,8 et 2,1 Les copolyesters sulfonés obtenus par le procédé de l'invention peuvent notamment être utilisés pour préparer des films composites par coextrusion Cela implique qu'ils possèdent une excellente stabilité thermique et thermo-oxydante. Le système catalytique utilisé permet d'avoir une telle stabilité thermique, cependant il s'avère parfois nécessaire d'améliorer la stabilité thermo-oxydante. Cette amélioration peut être obtenue par l'adjonction d'un antioxydant phénolique pendant la préparation du copolyester Les antioxydants phénoliques sont des adjuvants très connus des polymères Ce sont notamment des monophénols alkylés, les hydroquinones alkylées, les sulfures de diphényle hydroxylés, les alkylidènes-bis-phénols, les dérivés benzyliques, les acylamino-phénols, les esters de l'acide (ditertiobutyl-3,5 hydroxy-4 phényl)-3 propionique, les esters de l'acide (tertiobutyl-5 hydroxy-4 méthyl-3 phényl)-3 propionique, les esters de l'acide (dicyclohexyl-3,5 hydroxy-4 phényl)-3 propionique, les amides de l'acide (ditertiobutyl-3,5 hydroxy-4 phényl)-3 propionique. Comme exemples non limitatifs d'antioxydants commerciaux très répandus que l'on peut utiliser dans le procédé de l'invention, on peut citer le tétrakis( 4-hydroxy-3,5-ditertiobutyl-phényl)-3 proprionate de pentaérythrityle (commercialisé sous la marque IRGANOX 1010), le ( 4hydroxy-3,5-ditertiobutyl-benzyl) phosphonate de diéthyle (commercialisé sous la marque IRGANOX 1222), le ( 4 '-hydroxy, 4-hydroxy3,5-ditertiobutyl) diphénylméthane (commercialisé sous la marque IRGANOX 1330). Les exemples qui suivent illustrent l'invention. EXEMPLES 1 A 4 ET ESSAIS COMPARATIFS 1 ET 2: Dans un réacteur en acier inoxydable de 7,5 1, muni d'un agitateur à ancre, d'une double enveloppe pour la circulation d'un liquide caloporteur et d'une colonne de distillation régulée par une électrovanne, on introduit à froid: 2861 g ( 14,733 mol) de téréphtalate de diméthyle 287 g ( 1,703 mol) d'adipate de diméthyle 177 g ( 0,596 mol) d'isophtalate de diméthyle-5-sulfonate de sodium 2112 g ( 34,064 mol) d'éthylène-glycol Catalyseurs: les quantités des différents catalyseurs (exprimées en % poids/poids de métal Ti, Mn, Na, Sb, par rapport à la totalité des réactifs) sont indiquées dans le tableau I ci-après; les catalyseurs utilisés sont * aminotriéthanolate de titane * acétate de manganèse * acétate de sodium * trioxyde d'antimoine acide phosphorique: exprimé en % poids/poids de phosphore par rapport à la totalité des réactifs antioxydant phénolique IRGANOX 1330: en % poids/poids par rapport à la totalité des réactifs (introduit lorsque la température atteint 240 C). L'agitation est mise en marche, puis le contenu du réacteur est chauffé rapidement à 1800 C, température à laquelle le méthanol commence à distiller La température dans le mélange réactionnel est montée à 220 'C en environ 2 h 30 L'excès d'éthylène-glycol est distillé entre 220 'C et 2400 C A 240 'C l'antioxydant phénolique est ajouté le cas échéant. Le mélange réactionnel est ensuite transféré dans un autoclave chauffé à 250 'C La pression dans l'autoclave est réduite à environ 70 Pa. La polycondensation est poursuivie pendant la durée indiquée dans le tableau I Ensuite la pression dans l'autoclave est ramenée à la pression atmosphérique par introduction d'azote, puis le copolyester fondu est soutiré sous une roue de coulée et est granulé. Le copolyester obtenu fait l'objet des déterminations suivantes: observation de sa couleur mesure de son indice de viscosité (IV) en solution à 1 % en poids dans l'orthochlorophénol à 250 C dosage des motifs diéthylène-glycol (DEG) par chromatographie gazeuse après saponification du copolyester: en % poids/poids par rapport à l'ensemble des motifs glycol mesure de la masse molaire en nombre (M Mn) mesurée à 80 C dans la N-méthylpyrrolidone mesure de la viscosité apparente à 280 C, au temps O et après min: mesure réalisée par rhéométrie capillaire (appareil INSTRON 3211, équipé d'une filière 60/1 mm); on indique dans le tableau le pourcentage de diminution de cette viscosité. Le tableau I ci-après différents essais réalisés. rassemble les caractéristiques des TABLEAU I I II l ESSAIS EXEMPLE EXEMPLE EXEMPLE EXEMPLE ESSAI | ESSAI | | 1 | 2 | 3 | 4 | COMPARATIF | COMPARATIF I I I I I 1 1 1 2 I 1 2 I I l I Ti % 0,0010 0,0020 0,0022 0,0020 0,0054 | 0,0054 I I I II I Mn Z 0,0054 0,0054 0,0054 0,0054 | O | I I I II I Sb% O O O O 0,0050 0,0365 I II Na Z 0,0100 0,0050 0,0100 0,0100 t 0,0100 I O I i I I II I P z 0,0037 0,0037 0,0037 I 0,0037 O I O I * 1 I I II I IRGANOX 1330 O 0,2000 0,2000 0,2000 | O 0,2000 I *IIIj I DUREE POLYCON lh 20 lh 40 lh 20 lh 20 1 lhl O lhl O SATION A 250 C (à 260 C) I I**II COULEUR Blanc Blanc Blanc | Blanc Rouge | Rouge J I I II I 1 I.V 58,0 60,9 55,0 54,3 I 49,0 54,5 I I1 M Mn 25200 27400 24700 I 24500 20700 | 24000 j I j I II I DEG %Z 2,5 5,7 3,2 3,7 3,5 4,0 I I II I Diminution Z de la viscosité| 28 l 25 25 25 | 50 | 50 à 280 C I I I I I I II On note une beaucoup plus grande tenue thermique des copolyesters préparés selon le procédé de l'invention (exemples 1 à 4) par rapport à des copolyesters préparés différemment (essais comparatifs 1 et 2). D'autre part les exemples 2 à 4 effectués en présence d'un antioxydant phénolique montrent une résistance plus élevée à la thermo-oxydation que des essais identiques effectués sans antioxydant phénolique. Le niveau de stabilité thermo-oxydative est apprécié par calorimétrie différentielle à balayage thermique (appareil PERKIN ELMER DSC 7) selon la méthode suivante. On introduit 10 mg de poudre de copolyester à analyser dans une capsule et le cycle thermique suivant est imposé: sous azote ( 20 cm 3/min): montée à 260 C à 10 C/min, maintien à 260 C pendant 3 min, trempe à 200 C/min jusqu'à 20 C; sous air ( 40 cm 3/min): montée à 320 C à 10 C/min. Sur des copolyesters préparés de manière identique, la couleur des granulés obtenus en fin de polymérisation est la même (blanc) avec ou sans antioxydant phénolique. Par contre après une extrusion sur monovis à 280 C et une regranulation des copolyesters, on observe que le copolyester contenant l'antioxydant est toujours blanc, alors que celui n'en contenant pas est devenu jaune/marron. il REVENDICATIONS 1 Procédé de préparation d'un copolyester à groupements oxysulfonyle, comprenant une pluralité de réactifs récurrents dérivant d'au moins un diacide aliphatique, d'au moins un diacide aromatique à groupement oxysulfonyle, éventuellement d'au moins un diacide aromatique, et d'au moins un diol, caractérisé en ce que la polycondensation de diesters d'alkyle inférieur des diacides précédents et du diol est réalisée en présence d'un système catalytique comprenant au moins un composé du titane et au moins un carboxylate de manganèse. 2 Procédé selon la revendication 1, caractérisé en ce que le composé du titane utilisé est choisi parmi les composés organiques du titane, principalement les alcoxydes de titane dérivant de préférence d'alcanols ayant 1 à 6 atomes de carbone ou d'alcanolamines ayant 2 à 12 atomes de carbone et plus préférentiellement d'alcanols ayant 2 à 4 atomes de carbone ou d'alcanolamines ayant 4 à 9 atomes de carbone. 3 Procédé selon la revendication 1, caractérisé en ce que le composé du titane utilisé est choisi parmi le titanate de tétrabutyle, le titanate de nitrile-2,2 ',2 "-triéthyle (ou aminotriéthanolate de titane). 4 Procédé selon la revendication 1, caractérisé en ce que le carboxylate de manganèse est choisi parmi les carboxylates aliphatiques ayant de préférence I à 6 atomes de carbone. 5 Procédé selon l'une des revendications i à 4, caractérisé en ce que la quantité de composé du titane, exprimée en poids de titane par rapport au poids total des diacides et diol mis en oeuvre, est de 0,0002 % à 0,0030 % de titane et de préférence de 0,0005 % à 0,0025 % de titane. 6 Procédé selon l'une des revendications 1 à 5, caractérisé en ce que la quantité de carboxylate de manganèse, exprimée en poids de manganèse par rapport au poids total des diacides et de diols mis en oeuvre, correspond à 0,0020 % à 0,0100 % de manganèse et de préférence de 0,0030 % à 0,0060 %. 7 Procédé selon l'une des revendications 1 à 6, caractérisé en ce qu'il est mis en oeuvre en présence d'un carboxylate de sodium, de préférence l'acétate de sodium, qui représente en poids de sodium par rapport au poids total des diacides et diol mis en oeuvre, de O à 0,0500 % et de préférence de 0,0050 % à 0,0200 %. 8 Procédé selon l'une des revendications 1 à 7, caractérisé en ce que la température à laquelle est opérée la réaction est de 200 'C à 2800 C et préférentiellement de 220 'C à 260 'C. 9 Procédé selon l'une des revendications 1 à 8, caractérisé en ce que les diacides aromatiques qui peuvent être utilisés dans le procédé de l'invention présentent la formule générale (I) HOOC Ar COOH (I) dans laquelle Ar représente un radical phénylène, comportant éventuellement un ou plusieurs substituants tels que radical alkyle ayant 1 à 4 atomes de carbone, atome d'halogène ou radical OH, ou une combinaison de plusieurs radicaux phényle ortho ou péricondensés ou de plusieurs radicaux phényle liés entre eux par des groupes inertes tels que lien valentiel simple, radical alkylène, groupe éther, groupe cétone ou groupe sulfone. Procédé selon l'une des revendications 1 à 9, caractérisé en ce que les les diacides aromatiques à groupement oxysulfonyle utilisés répondent à la formule générale (II) / COOH M 03 S Q\COOH CONH dans laquelle: M représente un atome d'hydrogène, de sodium, de lithium ou de potassium, Q représente un radical phénylène ou une combinaison de plusieurs radicaux phényle ortho ou péricondensés ou de plusieurs radicaux phényle liés entre eux par des groupes inertes tels que lien valentiel simple, radical alkylène, groupe éther, groupe cétone ou groupe sulfone. 11 Procédé selon l'une des revendications 1 à 10, caractérisé en ce que le diacide à groupement oxysulfonyle est l'acide sulfo-5 isophtalique dont le groupe acide sulfonique est de préférence sous forme de sel alcalin et plus particulièrement de sel de sodium. 12 Procédé selon l'une des revendications 1 à 11, caractérisé en ce que le diacide aliphatique utilisé est un diacide saturé ayant de 3 à 12 atomes de carbone. 13 Procédé selon l'une des revendications i à 12, caractérisé en ce que le diacide aliphatique utilisé est choisi parmi les acides adipique, succinique, sébacique, azélaïque, glutarique ou subérique. 14 Procédé selon l'une des revendications 1 à 13, caractérisé en ce que les diacides aliphatiques,les diacides aromatiques, les diacides aromatiques à groupement oxysulfonyle sont mis en oeuvre sous la forme de leurs esters diméthyliques. (II) Procédé selon l'une des revendications 1 à 14, caractérisé en ce que les diols utilisés sont de préférence des diols aliphatiques saturés comportant de 2 à 4 atomes de carbone comme l'éthylèneglycol, le propylène glycol ou le butanediol-1,4. 16 Procédé selon l'une des revendications 1 à 15, caractérisé en ce que les proportions molaires des différents réactifs utilisés se situent dans les zones de valeurs suivantes: -le ou les diesters d'alkyle inférieur des diacides aromatiques représentent de O % à 95 % en moles par rapport à l'ensemble des diesters mis en oeuvre et de préférence de 65 % à 93 %, -le ou les diesters d'alkyle inférieur des diacides aliphatiques représentent de 4 % à 99 % en moles par rapport à l'ensemble des diesters mis en oeuvre et de préférence de 5 % à 25 %, -le ou les diesters d'alkyle inférieur des diacides aromatiques à groupement oxysulfonyle représentent de 1 % à 30 % en moles par rapport à l'ensemble des diesters mis en oeuvre et de préférence de 2 % à 10 %. 17 Procédé selon l'une des revendications i à 16, caractérisé en ce que le rapport molaire diols/diesters est compris entre 1,5 et 2,5 et de préférence entre 1,8 et 2,1